(57)【要約】【課題】旧塗膜に対する付着性に優れる水性塗料組成物を提供する。【解決手段】自然乾燥型水性塗料組成物であって、水性樹脂（Ａ）と、エチレン比率が５〜５０質量％であるエチレン−酢酸ビニル共重合体のエマルション（Ｂ）とを含み、エチレン−酢酸ビニル共重合体の含有量は、自然乾燥型水性塗料組成物の樹脂固形分中、５〜５０質量％である自然乾燥型水性塗料組成物が提供される。自然乾燥型水性塗料組成物は、水性樹脂（Ａ）を含む第１剤と、硬化剤（Ｃ）を含む第２液とからなる２液型の水性塗料組成物であってもよい。【選択図】なし【特許請求の範囲】
【請求項１】
自然乾燥型水性塗料組成物であって、
水性樹脂（Ａ）と、
エチレン比率が５〜５０質量％であるエチレン−酢酸ビニル共重合体のエマルション（Ｂ）と、
を含み、
前記エチレン−酢酸ビニル共重合体の含有量は、前記自然乾燥型水性塗料組成物の樹脂固形分中、５〜５０質量％である、自然乾燥型水性塗料組成物。
【請求項２】
前記水性樹脂（Ａ）は、水性アクリル樹脂（Ａ１）、水性エポキシ樹脂（Ａ２）及び水性アミン樹脂（Ａ３）からなる群より選択される水性樹脂を含む、請求項１に記載の自然乾燥型水性塗料組成物。
【請求項３】
前記水性アミン樹脂（Ａ３）は、エポキシ樹脂をアミン変性して得られる水性エポキシ系アミン樹脂である、請求項２に記載の自然乾燥型水性塗料組成物。
【請求項４】
前記エポキシ樹脂の分子量が２０００以上である、請求項３に記載の自然乾燥型水性塗料組成物。
【請求項５】
前記水性樹脂（Ａ）を含む第１剤と、硬化剤（Ｃ）を含む第２剤とからなる２液型の水性塗料組成物である、請求項１〜４のいずれか１項に記載の自然乾燥型水性塗料組成物。
【請求項６】
前記硬化剤（Ｃ）は、（メタ）アクリロイル基、エポキシ基及びアミノ基からなる群より選択される官能基を有する化合物を含む、請求項５に記載の自然乾燥型水性塗料組成物。
【請求項７】
前記硬化剤（Ｃ）が水性硬化剤である、請求項５又は６に記載の自然乾燥型水性塗料組成物。
【請求項８】
アルコキシシラン化合物（Ｄ）をさらに含む、請求項１〜７のいずれか１項に記載の自然乾燥型水性塗料組成物。
【発明の詳細な説明】
【技術分野】
【０００１】
本発明は、自然乾燥型水性塗料組成物に関する。
【背景技術】
【０００２】
塗料は、例えば塗り替え作業を行う場合など、被塗物の表面に形成された旧塗膜（既存塗膜）上に塗装されることがある。この場合、塗料には旧塗膜に対する良好な付着性（密着性）が求められる。しかしながら、塗装により形成された新塗膜の硬化時に内部応力が発生して旧塗膜に対する付着性が低下し、旧塗膜と新塗膜との界面で剥離を生じることがあった。
【０００３】
特開２０００−０３７６５８号公報（特許文献１）には、下地に対する付着性を向上させるための手段として、溶剤系（有機溶剤系）のエポキシ樹脂防食塗料組成物において、キシレン樹脂、クマロンインデン樹脂等の熱可塑性樹脂を配合することが記載されている。これらの熱可塑性樹脂は、上記内部応力の緩和剤として作用する。
【先行技術文献】
【特許文献】
【０００４】
【特許文献１】特開２０００−０３７６５８号公報
【発明の概要】
【発明が解決しようとする課題】
【０００５】
近年、環境負荷低減の観点から、有機溶剤系塗料から水性塗料への転換が強く求められている。しかし水性塗料は、有機溶剤系塗料に比べて、旧塗膜に対する付着性が低い傾向にある。これは、有機溶剤を含まないために旧塗膜の表面を溶解又は膨潤させることができないうえに、旧塗膜の表面は疎水性であり水に濡れにくいためである。上述したような種類の熱可塑性樹脂は、有機溶剤系塗料の内部応力緩和剤としては有用であるが、水性ではないために水性塗料に適用することは困難である。
【０００６】
そこで本発明は、旧塗膜に対する付着性に優れる水性塗料組成物の提供を目的とする。
【課題を解決するための手段】
【０００７】
本発明は、以下に示される自然乾燥型水性塗料組成物を提供する。
〔１〕  自然乾燥型水性塗料組成物であって、
水性樹脂（Ａ）と、
エチレン比率が５〜５０質量％であるエチレン−酢酸ビニル共重合体のエマルション（Ｂ）と、
を含み、
前記エチレン−酢酸ビニル共重合体の含有量は、前記自然乾燥型水性塗料組成物の樹脂固形分中、５〜５０質量％である、自然乾燥型水性塗料組成物。
【０００８】
〔２〕  前記水性樹脂（Ａ）は、水性アクリル樹脂（Ａ１）、水性エポキシ樹脂（Ａ２）及び水性アミン樹脂（Ａ３）からなる群より選択される水性樹脂を含む、〔１〕に記載の自然乾燥型水性塗料組成物。
【０００９】
〔３〕  前記水性アミン樹脂（Ａ３）は、エポキシ樹脂をアミン変性して得られる水性エポキシ系アミン樹脂である、〔２〕に記載の自然乾燥型水性塗料組成物。
【００１０】
〔４〕  前記エポキシ樹脂の分子量が２０００以上である、〔３〕に記載の自然乾燥型水性塗料組成物。
【００１１】
〔５〕  前記水性樹脂（Ａ）を含む第１剤と、硬化剤（Ｃ）を含む第２剤とからなる２液型の水性塗料組成物である、〔１〕〜〔４〕のいずれかに記載の自然乾燥型水性塗料組成物。
【００１２】
〔６〕  前記硬化剤（Ｃ）は、（メタ）アクリロイル基、エポキシ基及びアミノ基からなる群より選択される官能基を有する化合物を含む、〔５〕に記載の自然乾燥型水性塗料組成物。
【００１３】
〔７〕  前記硬化剤（Ｃ）が水性硬化剤である、〔５〕又は〔６〕に記載の自然乾燥型水性塗料組成物。
【００１４】
〔８〕  アルコキシシラン化合物（Ｄ）をさらに含む、〔１〕〜〔７〕のいずれかに記載の自然乾燥型水性塗料組成物。
【発明の効果】
【００１５】
本発明によれば、旧塗膜に対する付着性に優れる自然乾燥型水性塗料組成物を提供することができる。
【発明を実施するための形態】
【００１６】
本発明に係る水性塗料組成物は、水性樹脂（Ａ）と、エチレン−酢酸ビニル共重合体のエマルション（Ｂ）とを含む自然乾燥型水性塗料組成物である。本発明に係る水性塗料組成物は、１液型であってもよいし、２液型であってもよい。２液型である場合、本発明に係る水性塗料組成物は、水性樹脂（Ａ）を含む第１剤と、硬化剤（Ｃ）を含む第２剤とからなることができる。２液型である水性塗料組成物は、第１剤と第２剤とを混合することによって生じる水性樹脂（Ａ）と硬化剤（Ｃ）との硬化反応によって硬化塗膜を形成することができる。本発明に係る水性塗料組成物は、例えば防食塗料（重防食塗料を含む。）などとして好適に用いることができる。
【００１７】
本発明に係る水性塗料組成物によれば、下地、とりわけ旧塗膜に対する付着性（密着性）を高めることができる。旧塗膜等の下地に対する付着性の向上は、塗膜の防食性を向上させ得る。また本発明に係る水性塗料組成物によれば、塗膜の耐水性を向上させ得る。本明細書において「旧塗膜」とは、被塗物に過去に形成され、使用に供された古い塗膜をいい、本発明に係る水性塗料組成物から形成された塗膜であってもよいし、これ以外の塗料組成物から形成された塗膜であってもよい。旧塗膜に対する付着性が良好な水性塗料組成物は、旧塗膜を含む被塗物の表面に新たに塗膜を形成する場合や、旧塗膜を含む被塗物の表面に補修塗装を施す場合に有用である。
【００１８】
＜水性樹脂（Ａ）＞
水性樹脂（Ａ）は、１液型の水性塗料組成物におけるビヒクル樹脂であることができ、２液型の水性塗料組成物においては第１液（主剤）に含有される主成分であるビヒクル樹脂であることができる。本明細書において「水性」とは、「水溶性」又は「水分散型」を意味する。本発明に係る水性塗料組成物は、水性樹脂（Ａ）の水溶液又は水分散体（エマルションを含む。）を含むことが好ましい。
【００１９】
水性塗料組成物の硬化性、塗膜の耐水性、防食性、及び旧塗膜に対する付着性の観点から、水性樹脂（Ａ）の固形分としての含有量は、水性塗料組成物の樹脂固形分中、好ましくは５〜９５質量％であり、より好ましくは１０〜９０質量％（例えば１０〜８５質量％）である。１液型の水性塗料組成物の場合、水性樹脂（Ａ）の固形分としての含有量は、水性塗料組成物の樹脂固形分中、好ましくは４０〜９５質量％であり、より好ましくは５０〜８５質量％（例えば５５〜８０質量％）である。本明細書において「水性塗料組成物の樹脂固形分」とは、水性樹脂（Ａ）の固形分、エチレン−酢酸ビニル共重合体のエマルション（Ｂ）の固形分及び硬化剤（Ｃ）の固形分の合計をいう。
【００２０】
水性樹脂（Ａ）としては、水性アクリル樹脂（Ａ１）、水性エポキシ樹脂（Ａ２）、水性アミン樹脂（Ａ３）を挙げることができる。本発明に係る水性塗料組成物は、水性樹脂（Ａ）を２種以上含んでいてもよい。
【００２１】
（１）水性アクリル樹脂（Ａ１）
水性アクリル樹脂（Ａ１）の具体例は、アニオン性アクリル樹脂エマルション（Ａ１−１）、カチオン性アクリル樹脂エマルション（Ａ１−２）、ノニオン性アクリル樹脂エマルション（Ａ１−３）を含む。アニオン性アクリル樹脂エマルション（Ａ１−１）としては、カルボキシル基含有アクリル樹脂エマルション、シリコーン基含有アクリル樹脂エマルションを挙げることができる。本発明に係る水性塗料組成物は、水性アクリル樹脂（Ａ１）を２種以上含んでいてもよい。
【００２２】
カルボキシル基含有アクリル樹脂エマルションに含まれるカルボキシル基含有アクリル樹脂は、（メタ）アクリル酸のようなカルボキシル基含有エチレン性不飽和モノマーと、これに共重合可能な他のエチレン性不飽和モノマーとの共重合体であることができる。本明細書において「（メタ）アクリル」とは、メタクリル及びアクリルの少なくともいずれか一方を意味する。カルボキシル基含有エチレン性不飽和モノマー及び他のエチレン性不飽和モノマーはそれぞれ、１種のみを用いてもよいし、２種以上を併用してもよい。
【００２３】
カルボキシル基含有エチレン性不飽和モノマーの具体例は、（メタ）アクリル酸、マレイン酸、イタコン酸のほか、マレイン酸エチル、マレイン酸ブチル、イタコン酸エチル、イタコン酸ブチル等のエチレン性不飽和ジカルボン酸のモノエステルを含む。
【００２４】
カルボキシル基含有エチレン性不飽和モノマーに共重合可能な他のエチレン性不飽和モノマーの具体例は、（メタ）アクリル酸メチル、（メタ）アクリル酸エチル、（メタ）アクリル酸ｎ−ブチル、（メタ）アクリル酸２−エチルヘキシル、（メタ）アクリル酸シクロペンチル、（メタ）アクリル酸シクロヘキシル等の（メタ）アクリル酸アルキルエステル；（メタ）アクリル酸２−ヒドロキシエチル、（メタ）アクリル酸２−ヒドロキシプロピル、（メタ）アクリル酸４−ヒドロキシブチル、（メタ）アクリル酸２−ヒドロキシエチルとεカプロラクトンとの反応物等のヒドロキシル基含有（メタ）アクリル酸アルキルエステル；（メタ）アクリル酸アミノエチル、（メタ）アクリル酸ジメチルアミノエチル、（メタ）アクリル酸ブチルアミノエチル等の（メタ）アクリル酸アミノアルキルエステル；アミノエチル（メタ）アクリルアミド、ジメチルアミノメチル（メタ）アクリルアミド、メチルアミノプロピル（メタ）アクリルアミド等の（メタ）アクリル酸アミノアルキルアミド；（メタ）アクリルアミド、Ｎ−メチロール（メタ）アクリルアミド、メトキシブチル（メタ）アクリルアミド、ジアセトン（メタ）アクリルアミド等のその他のアミド基含有（メタ）アクリル系モノマー；（メタ）アクリル酸グリシジル；（メタ）アクリロニトリル、α−クロルアクリロニトリル等のシアン化ビニル系モノマー；酢酸ビニル、プロピオン酸ビニル等の飽和脂肪族カルボン酸ビニルエステルモノマー；スチレン、α−メチルスチレン、ビニルトルエン等のスチレン系モノマーを含む。
【００２５】
シリコーン含有アクリル樹脂エマルションに含まれるシリコーン含有アクリル樹脂は、例えば、共重合成分として、上記カルボキシル基含有エチレン性不飽和モノマーに加えて、アルコキシシリル基含有エチレン性不飽和モノマーをさらに含む共重合体であることができる。
【００２６】
アルコキシシリル基含有エチレン性不飽和モノマーは、炭素数１〜１４のアルコキシシリル基を含有するものであることが好ましく、その具体例は、（メタ）アクリル酸トリメトキシシリルプロピル、（メタ）アクリル酸トリエトキシシリルプロピル、（メタ）アクリル酸トリブトキシシリルプロピル、（メタ）アクリル酸ジメトキシメチルシリルプロピル、（メタ）アクリル酸メトキシジメチルシリルプロピル、ビニルトリメトキシシラン、ビニルトリエトキシシラン、ビニルジメトキシメチルシラン、ビニルメトキシジメチルシラン、ビニルトリス（β−メトキシエトキシ）シランを含む。アルコキシシリル基含有エチレン性不飽和モノマーは、１種のみを用いてもよいし、２種以上を併用してもよい。
【００２７】
カチオン性アクリル樹脂エマルション（Ａ１−２）に含まれるカチオン性アクリル樹脂は、アミノ基含有エチレン性不飽和モノマーと、これに共重合可能な他のエチレン性不飽和モノマーとの共重合体であることができる。この場合、カチオン性アクリル樹脂エマルション（Ａ１−２）は、アミノ基含有アクリル樹脂エマルションである。アミノ基含有エチレン性不飽和モノマー及び他のエチレン性不飽和モノマーはそれぞれ、１種のみを用いてもよいし、２種以上を併用してもよい。
【００２８】
アミノ基含有エチレン性不飽和モノマーの具体例は、（メタ）アクリル酸ジメチルアミノエチル等のアミノ基含有（メタ）アクリル酸エステル；（メタ）アクリルアミド、ジアセトン（メタ）アクリルアミド、Ｎ，Ｎ−ジメチルアミノプロピル（メタ）アクリルアミド、Ｎ，Ｎ−ジメチル（メタ）アクリルアミド、（メタ）アクリロイルモルホリン、Ｎ−イソプロピル（メタ）アクリルアミド、Ｎ，Ｎ−ジエチル（メタ）アクリルアミド、ジエチルアミノプロピル（メタ）アクリルアミド等のアミノ基含有（メタ）アクリルアミドを含む。
【００２９】
アミノ基含有エチレン性不飽和モノマーに共重合可能な他のエチレン性不飽和モノマーの具体例は、（メタ）アクリル酸メチル、（メタ）アクリル酸エチル、（メタ）アクリル酸ｎ−ブチル、（メタ）アクリル酸２−エチルヘキシル、（メタ）アクリル酸シクロペンチル、（メタ）アクリル酸シクロヘキシル等の（メタ）アクリル酸アルキルエステル；マレイン酸エチル、マレイン酸ブチル、イタコン酸エチル、イタコン酸ブチル等のエチレン性不飽和ジカルボン酸のモノエステルモノマー；（メタ）アクリル酸２−ヒドロキシエチル、（メタ）アクリル酸２−ヒドロキシプロピル、（メタ）アクリル酸４−ヒドロキシブチル、（メタ）アクリル酸２−ヒドロキシエチルとεカプロラクトンとの反応物等のヒドロキシル基含有（メタ）アクリル酸アルキルエステル；（メタ）アクリル酸グリシジル；（メタ）アクリロニトリル、α−クロルアクリロニトリル等のシアン化ビニル系モノマー；酢酸ビニル、プロピオン酸ビニル等の飽和脂肪族カルボン酸ビニルエステルモノマー；スチレン、α−メチルスチレン、ビニルトルエン等のスチレン系モノマーを含む。
【００３０】
ノニオン性アクリル樹脂エマルション（Ａ１−３）に含まれるノニオン性アクリル樹脂は、エチレン性不飽和モノマーの共重合体であることができる。エチレン性不飽和モノマーはそれぞれ、１種のみを用いてもよいし、２種以上を併用してもよい。
【００３１】
エチレン性不飽和モノマーの具体例は、（メタ）アクリル酸メチル、（メタ）アクリル酸エチル、（メタ）アクリル酸ｎ−ブチル、（メタ）アクリル酸２−エチルヘキシル、（メタ）アクリル酸シクロペンチル、（メタ）アクリル酸シクロヘキシル等の（メタ）アクリル酸アルキルエステル；（メタ）アクリル酸２−ヒドロキシエチル、（メタ）アクリル酸２−ヒドロキシプロピル、（メタ）アクリル酸４−ヒドロキシブチル、（メタ）アクリル酸２−ヒドロキシエチルとεカプロラクトンとの反応物等のヒドロキシル基含有（メタ）アクリル酸アルキルエステル；（メタ）アクリル酸アミノエチル、（メタ）アクリル酸ジメチルアミノエチル、（メタ）アクリル酸ブチルアミノエチル等の（メタ）アクリル酸アミノアルキルエステル；アミノエチル（メタ）アクリルアミド、ジメチルアミノメチル（メタ）アクリルアミド、メチルアミノプロピル（メタ）アクリルアミド等の（メタ）アクリル酸アミノアルキルアミド；（メタ）アクリルアミド、Ｎ−メチロール（メタ）アクリルアミド、メトキシブチル（メタ）アクリルアミド、ジアセトン（メタ）アクリルアミド等のその他のアミド基含有（メタ）アクリル系モノマー；（メタ）アクリル酸グリシジル；（メタ）アクリロニトリル、α−クロルアクリロニトリル等のシアン化ビニル系モノマー；酢酸ビニル、プロピオン酸ビニル等の飽和脂肪族カルボン酸ビニルエステルモノマー；スチレン、α−メチルスチレン、ビニルトルエン等のスチレン系モノマーを含む。
【００３２】
アニオン性アクリル樹脂エマルション（Ａ１−１）及びカチオン性アクリル樹脂エマルション（Ａ１−２）は、例えば、１）アクリル樹脂を形成するモノマーを乳化剤及び重合開始剤の存在下で乳化重合する方法、２）アクリル樹脂を形成するモノマーを溶剤中においてラジカル重合開始剤を用いて溶液重合した後、得られた重合体溶液を中和剤によって中和して、水で相転移する方法、によって調製することができる。ノニオン性アクリル樹脂エマルション（Ａ１−３）は、１）アクリル樹脂を形成するモノマーを乳化剤及び重合開始剤の存在下で乳化重合する方法によって調製することができる。上記各方法は、当業者によってよく知られた条件で行うことができる。
【００３３】
上記乳化重合に用いることができる乳化剤としては、アニオン性アクリル樹脂エマルション（Ａ１−１）の場合、石鹸、アルキルスルホン酸塩、ポリオキシエチレンアルキル硫酸塩等のアニオン系乳化剤を挙げることができ、カチオン性アクリル樹脂エマルション（Ａ１−２）の場合、ステアリルアミン塩酸塩、ラウリルトリメチルアンモニウムクロライド、トリメチルオクタデシルアンモニウムクロライド等のカチオン系乳化剤を挙げることができる。また、ポリオキシエチレンアルキルエーテル、ポリオキシエチレンアルキルフェニルエーテル、ポリプロピレングリコールエチレンオキシド付加物、ポリエチレングリコール脂肪酸エステル、ポリオキシエチレンソルビタン脂肪酸エステル等のノニオン系乳化剤は、アニオン性アクリル樹脂エマルション（Ａ１−１）、カチオン性アクリル樹脂エマルション（Ａ１−２）及びノニオン性アクリル樹脂エマルション（Ａ１−３）のいずれの場合にも用いることができる。乳化剤は、１種のみを用いてもよいし、２種以上を併用してもよい。
【００３４】
乳化剤として、ラジカル重合性の炭素−炭素二重結合を有する界面活性剤（以下、「反応性乳化剤」という）を用いることもできる。乳化剤として反応性乳化剤を用いれば、水性塗料組成物の耐水性を向上させ得る。反応性乳化剤としては、例えば、ポリオキシエチレンアルキルフェニルエーテルを基本構造として疎水基にラジカル重合性のプロペニル基を導入したノニオン系界面活性剤、四級アンモニウム塩の構造を持つカチオン系界面活性剤、スルホン酸基、スルホネート基、硫酸エステル基、及び／又はエチレンオキシ基を含み、ラジカル重合性の炭素−炭素二重結合を有するアニオン系界面活性剤等が挙げられる。
【００３５】
乳化剤の使用量は、アニオン性アクリル樹脂エマルション（Ａ１−１）、カチオン性アクリル樹脂エマルション（Ａ１−２）又はノニオン性アクリル樹脂エマルション（Ａ１−３）の重合に用いるモノマーの全量に対して、好ましくは０．５〜１５質量％である。
【００３６】
上記乳化重合に用いることができる重合開始剤の具体例は、アゾビスイソブチルニトリル、アゾビスバレロニトリル、２，２’−アゾビス（２−アミノジプロパン）二塩酸塩等のアゾ系開始剤；ベンゾイルパーオキサイド、ラウリルパーオキサイド、ｔ−ブチルパーオキサイド等の有機過酸化物系開始剤；過酸化水素を含む。また、ロンガリット、Ｌアスコルビン酸、有機アミン等の還元剤を併用したレドックス開始剤を用いてもよい。重合開始剤は、１種のみを用いてもよいし、２種以上を併用してもよい。
【００３７】
重合開始剤の使用量は、アニオン性アクリル樹脂エマルション（Ａ１−１）、カチオン性アクリル樹脂エマルション（Ａ１−２）又はノニオン性アクリル樹脂エマルション（Ａ１−３）の重合に用いるモノマーの全量に対して、０．０１〜１０質量％であることが好ましい。乳化重合における重合温度は例えば３０〜９０℃であり、重合時間は例えば３〜１２時間である。重合反応時の単量体濃度は、例えば３０〜７０質量％である。
【００３８】
上記溶液重合に用いることができるラジカル重合開始剤の具体例は、アゾビスイソブチロニトリル、ベンゾイルパーオキシド、ｔ−ブチルパーベンゾエート、ｔ−ブチルハイドロパーオキシド、ジ−ｔ−ブチルパーオキシド、クメンハイドロパーオキシドを含む。ラジカル重合開始剤は、１種のみを用いてもよいし、２種以上を併用してもよい。また、樹脂分子量の調節のため、オクチルメルカプタン、ドデシルメルカプタン等の連鎖移動剤を添加することも可能である。
【００３９】
溶液重合によって得られた重合体の中和に用いられる中和剤は、アニオン性アクリル樹脂エマルション（Ａ１−１）の場合は無機塩基及び／又は有機塩基であり、カチオン性アクリル樹脂エマルション（Ａ１−２）の場合は無機酸及び／又は有機酸である。無機塩基又は有機塩基の具体例は、アンモニア、トリエチルアミン、プロピルアミン、ジブチルアミン、アミルアミン、１−アミノオクタン、２−ジメチルアミノエタノール、エチルアミノエタノール、２−ジエチルアミノエタノール、１−アミノ−２−プロパノール、２−アミノ−１−プロパノール、２−アミノ−２−メチル−１−プロパノール、３−アミノ−１−プロパノール、１−ジメチルアミノ−２−プロパノール、３−ジメチルアミノ−１−プロパノール、２−プロピルアミノエタノール、エトキシプロピルアミン、アミノベンジルアルコール、モルホリン、水酸化ナトリウム、水酸化カリウムを含む。無機酸の具体例は、塩酸、硝酸を含む。有機酸の具体例は、ギ酸、酢酸、プロピオン酸、酪酸、乳酸等の脂肪族飽和カルボン酸を含む。中和剤は、１種のみを用いてもよいし、２種以上を併用してもよい。
【００４０】
中和剤の使用量は、共重合体中が有するカルボキシル基又はアミノ基１モルに対して、通常０．２〜１．０モルである（中和率：２０〜１００％）。このように、アニオン性アクリル樹脂を用いる場合においてはカルボキシル基含有エチレン性不飽和モノマーに由来するカルボキシル基を塩基で中和することにより、カチオン性アクリル樹脂を用いる場合においてはアミノ基含有エチレン性不飽和モノマーに由来するアミノ基を酸で中和することにより、アクリル樹脂の水分散体の一形態であるアクリル樹脂エマルションを得ることができる。
【００４１】
また、中和率を高めることによって、好ましくは共重合体中のカルボキシル基量やアミノ基量を高くしたうえで中和率を高めることによって、アクリル樹脂が水に溶解した水溶性の水性アクリル樹脂（Ａ１）（アクリル樹脂水溶液）を得ることも可能である。中和率が過度に低いと、アクリル樹脂を水性化（水分散化又は水溶化）できないことがある。
【００４２】
アニオン性アクリル樹脂エマルション（Ａ１−１）は、酸価が５〜２００ｍｇＫＯＨ／ｇであることが好ましく、５〜７０ｍｇＫＯＨ／ｇであることがより好ましい。酸価が５ｍｇＫＯＨ／ｇ未満である場合は、アニオン性アクリル樹脂エマルション（Ａ１−１）の水中での安定性が低下するおそれがある。酸価が２００ｍｇＫＯＨ／ｇを超える場合は、得られる塗膜の耐水性が低下するおそれがある。ここでいう酸価は固形分酸価を表し、ＪＩＳ  Ｋ  ００７０に記載される公知の方法によって測定することができる。
【００４３】
アニオン性アクリル樹脂エマルション（Ａ１−１）は、水酸基価が０〜８５ｍｇＫＯＨ／ｇであることが好ましく、０〜４０ｍｇＫＯＨ／ｇであることがより好ましい。水酸基価が８５ｍｇＫＯＨ／ｇを超える場合は、得られる塗膜の耐水性が低下するおそれがある。ここでいう水酸基価は固形分水酸基価を表し、ＪＩＳ  Ｋ  ００７０に記載される公知の方法によって測定することができる。
【００４４】
カチオン性アクリル樹脂エマルション（Ａ１−２）は、アミン価が１０〜２００ｍｇＫＯＨ／ｇであることが好ましく、２０〜７０ｍｇＫＯＨ／ｇであることがより好ましい。アミン価が１０ｍｇＫＯＨ／ｇ未満である場合は、カチオン性アクリル樹脂エマルション（Ａ１−２）の水中での安定性が低下するおそれがある。アミン価が２００ｍｇＫＯＨ／ｇを超える場合は、得られる塗膜の耐水性が低下するおそれがある。ここでいうアミン価は固形分アミン価を表し、ＪＩＳ  Ｋ  ７２３７に記載される公知の方法によって測定することができる。
【００４５】
カチオン性アクリル樹脂エマルション（Ａ１−２）は、水酸基価が０〜８５ｍｇＫＯＨ／ｇであることが好ましい。水酸基価が８５ｍｇＫＯＨ／ｇを超える場合は、得られる塗膜の耐水性が低下するおそれがある。ここでいう水酸基価は固形分水酸基価を表し、ＪＩＳ  Ｋ  ００７０に記載される公知の方法によって測定することができる。
【００４６】
（２）水性エポキシ樹脂（Ａ２）
水性エポキシ樹脂（Ａ２）の具体例は、第１エポキシ樹脂の水分散体であり、より具体的には、第１エポキシ樹脂のエマルションである。このエマルションは、水などの水性媒体中に第１エポキシ樹脂を分散させてなるエポキシ樹脂乳濁液である。第１エポキシ樹脂のエマルションは、強制乳化したものであってもよいし、自己乳化型であってもよい。本明細書において「エポキシ樹脂」とは、エポキシ基（例えばグリシジル基）を分子内に１個以上有する化合物をいう。第１エポキシ樹脂が有するエポキシ基の数は、好ましくは２以上であり、より好ましくは２である。本発明に係る水性塗料組成物は、水性エポキシ樹脂（Ａ２）を２種以上含んでいてもよい。
【００４７】
エマルション等の水分散体に含まれる第１エポキシ樹脂は、好ましくは分子内にエポキシ基を２以上有する化合物であり、このようなものとして、多価アルコール又は多価フェノールとハロヒドリンとを反応させて得られるものを挙げることができる。かかる第１エポキシ樹脂の具体例は、ビスフェノールＡ型エポキシ樹脂、ハロゲン化ビスフェノールＡ型エポキシ樹脂、ノボラック型エポキシ樹脂、ポリグリコール型エポキシ樹脂、ビスフェノールＦ型エポキシ樹脂、エポキシ化油、１，６−ヘキサンジオールジグリシジルエーテル、ネオペンチルグリコールジグリシジルエーテルを含む。第１エポキシ樹脂として２種以上のエポキシ樹脂を組み合わせて用いてもよい。
【００４８】
中でも、旧塗膜に対する付着性、塗膜の防食性及び耐水性の観点から、第１エポキシ樹脂には、ビスフェノールＡ型エポキシ樹脂、ビスフェノールＦ型エポキシ樹脂が好ましく用いられる。より好ましくは、第１エポキシ樹脂は、ビスフェノールＡ型エポキシ樹脂を含む。
【００４９】
第１エポキシ樹脂のエポキシ当量は、好ましくは１５０〜１２００であり、より好ましくは１５０〜１０００である。第１エポキシ樹脂のエポキシ当量が上記範囲であると、旧塗膜に対する付着性、塗膜の防食性及び耐水性を高めるうえで有利である。第１エポキシ樹脂のエポキシ当量の調整により、水性塗料組成物の特性や塗膜物性を制御することもできる。水性エポキシ樹脂（Ａ２）は、好ましくはエポキシ当量が１５０〜１２００であり、より好ましくは１５０〜１０００であるビスフェノールＡ型エポキシ樹脂を含む第１エポキシ樹脂のエマルションである。
【００５０】
第１エポキシ樹脂の数平均分子量は、ゲルパーミエイションクロマトグラフィー（ＧＰＣ）を用いた標準ポリスチレン換算で、好ましくは３００〜３０００であり、より好ましくは３００〜２５００である。第１エポキシ樹脂の数平均分子量が上記範囲であることは、旧塗膜に対する付着性、塗膜の防食性及び耐水性を高めるうえで有利である。第１エポキシ樹脂の分子量の調整により、水性塗料組成物の特性や塗膜物性を制御することもできる。
【００５１】
強制乳化してなる第１エポキシ樹脂のエマルションは、第１エポキシ樹脂を乳化剤とともに水などの水性媒体中で撹拌し乳化させることによって得ることができる。乳化剤は、上述のノニオン系乳化剤等であることができる。乳化剤は、１種のみを用いてもよいし、２種以上を併用してもよい。
【００５２】
自己乳化型の第１エポキシ樹脂を用いたエポキシ樹脂エマルションは、上述のエポキシ樹脂に親水性部位を導入してなる樹脂を水などの水性媒体中に乳化させることによって得ることができる。親水性部位としては、水酸基やカルボキシル基を有する側鎖、非イオン性のポリアルキレンオキサイド骨格等が挙げられる。
【００５３】
第１エポキシ樹脂のエマルション等の水性エポキシ樹脂（Ａ２）は、ｐＨ調整剤を含有することができる。ｐＨ調整剤としては無機酸や有機酸を用いることができる。無機酸としては、塩酸、硫酸、硝酸、リン酸等が挙げられる。有機酸としては、ギ酸、酢酸等が挙げられる。ｐＨ調整剤は、１種のみを用いてもよいし、２種以上を併用してもよい。
【００５４】
中でも、リン酸等を用いることが好ましい。リン酸等を用い、水性エポキシ樹脂（Ａ２）のｐＨを好ましくは５未満、より好ましくは４．５未満とすることにより、塗膜の防食性を高めることができる。これは、被塗物の表面に不動態皮膜が形成されることによるものと考えられる。
【００５５】
（３）水性アミン樹脂（Ａ３）
水性アミン樹脂（Ａ３）は、第１級アミノ基及び第２級アミノ基からなる群より選択される１以上のアミノ基を分子内に有する水溶性又は水分散型の樹脂であり、好ましくは水分散型である。水性アミン樹脂（Ａ３）は、例えば、第２エポキシ樹脂をアミン変性して得られる水性エポキシ系アミン樹脂（Ａ３−１）又はアクリル樹脂をアミン変性して得られる水性アクリル系アミン樹脂（Ａ３−２）であることができ、水性塗料組成物の硬化性、塗膜の耐水性、防食性、及び旧塗膜に対する付着性の観点から、好ましくは水性エポキシ系アミン樹脂（Ａ３−１）であり、より好ましくは水分散型の水性エポキシ系アミン樹脂（Ａ３−１）である。本発明に係る水性塗料組成物は、水性アミン樹脂（Ａ３）を２種以上含んでいてもよい。
【００５６】
また、水性アミン樹脂（Ａ３）が水分散型であると、水性塗料組成物が２液型である場合、水性アミン樹脂（Ａ３）を含む第１剤と硬化剤（Ｃ）を含む第２剤との均一混合が容易になり、かつ、水性アミン樹脂（Ａ３）と第２剤中の硬化剤（Ｃ）との急激な反応の進行が抑制されて適度な反応性を得ることができる。その結果、可使時間の長い水性塗料組成物を得ることができる。より具体的には、水性アミン樹脂（Ａ３）が水分散型であると、塗装前の水性塗料組成物は、水性アミン樹脂（Ａ３）を含む第１剤と第２剤との混合後においても第１剤中の水性アミン樹脂（Ａ３）と第２剤中の硬化剤（Ｃ）とが接触しにくいので、反応が進みにくく保存性及び塗工性が良好である。一方、塗装後は、分散媒（例えば、水）が揮発し、水性アミン樹脂（Ａ３）と第２剤中の硬化剤（Ｃ）とが接触しやすくなるので、常温（２５℃若しくはその近傍）又はそれ以下の温度においても硬化反応が進行し、塗膜を形成することができる。
【００５７】
水性塗料組成物の硬化性の観点から、水性アミン樹脂（Ａ３）は、第１級アミノ基及び第２級アミノ基からなる群より選択されるアミノ基を、好ましくは２以上有する。当該アミノ基の数は、３以上、さらには４以上であってもよい。水性エポキシ系アミン樹脂（Ａ３−１）は、例えば、一方の末端に上記アミノ基を１以上（例えば２以上）有するとともに、他方の末端に上記アミノ基を１以上（例えば２以上）有する。
【００５８】
水性アミン樹脂（Ａ３）は、アミン当量（アミノ基の当量）が好ましくは１００〜３０００であり、より好ましくは５００〜２０００であり、さらに好ましくは６００〜１９００、特に好ましくは８００〜１８００である。アミン当量が上記範囲である水性エポキシ系アミン樹脂（Ａ）を用いることは、旧塗膜に対する付着性、水性塗料組成物の硬化性及び／又は塗膜の可撓性（靱性）、ひいては耐衝撃性を高めるうえで有利である。アミン当量が１００未満であると、塗膜の耐水性にも劣る傾向にある。アミン当量が３０００を超える場合、アミン樹脂と水とが相分離を起こして水性アミン樹脂（Ａ−３）が得られないおそれがある。水性アミン樹脂（Ａ３）のアミン当量の調整により、水性塗料組成物の特性や塗膜物性を制御することもできる。
【００５９】
水性アミン樹脂（Ａ３）は、アミン当量が異なる水性アミン樹脂（Ａ３）を２種以上含んでいてもよい。アミン当量が異なる水性エポキシ系アミン樹脂（Ａ３−１）を２種以上用いる場合の好適な一例は、水性アミン樹脂（Ａ３）がアミン当量が５００〜１３００である水性エポキシ系アミン樹脂（Ａ３−１ａ）と、アミン当量が１４００〜２０００である水性エポキシ系アミン樹脂（Ａ３−１ｂ）とを含む場合である。水性エポキシ系アミン樹脂（Ａ３−１ａ）と水性エポキシ系アミン樹脂（Ａ３−１ｂ）とを併用することにより、旧塗膜に対する付着性、塗膜の耐水性をより高め得る。
【００６０】
旧塗膜に対する付着性、塗膜の耐水性の観点から、水性エポキシ系アミン樹脂（Ａ３−１ａ）のアミン当量は、好ましくは６００〜１３００、より好ましくは８００〜１３００であり、水性エポキシ系アミン樹脂（Ａ３−１ｂ）のアミン当量は、好ましくは１４００〜１８００、より好ましくは１４００〜１７００である。旧塗膜に対する付着性、塗膜の耐水性の観点から、水性エポキシ系アミン樹脂（Ａ３−１ａ）と水性エポキシ系アミン樹脂（Ａ３−１ａ）との含有量比は、質量比で８／２〜２／８であることが好ましく、７／３〜３／７であることがより好ましい。
【００６１】
本明細書において「アミン当量」とは、水性アミン樹脂（Ａ３）が第１級アミノ基を有する場合（水性アミン樹脂（Ａ３）が第１級アミノ基及び第２級アミノ基を有する場合を含む。）、第１級アミノ基１個あたりの水性アミン樹脂（Ａ３）の分子量（樹脂固形分換算）を意味し、水性アミン樹脂（Ａ３）が第１級アミノ基を有しない場合、第２級アミノ基の１個あたりの水性アミン樹脂（Ａ３）の分子量（樹脂固形分換算）を意味する。水性アミン樹脂（Ａ３）のアミン当量は、原料配合量から求めることができる。
【００６２】
水性アミン樹脂（Ａ３）の数平均分子量は、ゲルパーミエイションクロマトグラフィー（ＧＰＣ）を用いた標準ポリスチレン換算で、好ましくは５００〜２００００であり、より好ましくは１０００〜１００００である。水性アミン樹脂（Ａ３）の数平均分子量が上記範囲であると、水性塗料組成物が２液型である場合、水性アミン樹脂（Ａ３）を含む第１剤と硬化剤（Ｃ）を含む第２剤との均一混合が容易になるので、硬化度、ひいては強度が均一な塗膜を得ることができる。また、水性アミン樹脂（Ａ３）の数平均分子量が上記範囲であることは、塗膜の耐衝撃性、耐水性、防食性、旧塗膜に対する付着性を高めるうえでも有利である。水性アミン樹脂（Ａ３）の分子量の調整により、水性塗料組成物の特性や塗膜物性を制御することもできる。
【００６３】
水性アミン樹脂（Ａ３）のガラス転移温度は、例えば−５０〜１００℃であり、好ましくは０〜５０℃である。
【００６４】
第２エポキシ樹脂をアミン変性して得られる水性エポキシ系アミン樹脂（Ａ３−１）又はアクリル樹脂をアミン変性して得られる水性アクリル系アミン樹脂（Ａ３−２）は、好ましくは、第１級アミノ基及び第２級アミノ基からなる群より選択されるアミノ基を２以上有する水性ポリアミン樹脂である。第２エポキシ樹脂が有するエポキシ基の数は、好ましくは２以上であり、より好ましくは２である。第２エポキシ樹脂の具体例は、ビスフェノールＡ型エポキシ樹脂、ビスフェノールＦ型エポキシ樹脂を含み、好ましくはビスフェノールＡ型エポキシ樹脂である。第２エポキシ樹脂として２種以上のエポキシ樹脂を組み合わせて用いてもよい。
【００６５】
水性アクリル系アミン樹脂（Ａ３−２）を形成するアクリル樹脂は、好ましくはエポキシ基及び／又はグリシジル基を有するラジカル重合性モノマーを含むモノマー組成物を共重合して得られるアクリル樹脂である。エポキシ基及び／又はグリシジル基を有するラジカル重合性モノマーの具体例は、グリシジル（メタ）アクリレート、メチルグリシジル（メタ）アクリレート、３，４−エポキシシクロヘキシルメチル（メタ）アクリレートを含む。
【００６６】
水性アミン樹脂（Ａ３）のアミン当量は、その分子量や、アミン変性により導入される第１級アミノ基及び／又は第２級アミノ基の量の調整によって制御することができる。
【００６７】
第２エポキシ樹脂は、エポキシ基と反応し得る活性水素含有化合物とエポキシ基との反応を利用した鎖延長によって分子量を増加させたり、変性させたりしたものであってもよい。活性水素含有化合物としては、例えば、ダイマー酸、ジアミン、ポリエーテルポリオールなどの２官能性の化合物が挙げられる。また、第２エポキシ樹脂は、脂肪酸を付加させたものであってもよい。脂肪酸の付加により、樹脂中に柔らかい成分を導入することが可能になるので、これにより塗膜の可撓性、ひいては耐衝撃性、旧塗膜に対する付着性を向上させ得る。また脂肪酸の付加によってアミン変性させる部位（エポキシ基の数）を減らすことにより、第２エポキシ樹脂の反応性を調整（低下）させることもできる。
【００６８】
第２エポキシ樹脂のエポキシ当量は、好ましくは１８０〜３８００であり、より好ましくは４００〜３２００であり、さらに好ましくは７００〜３２００である。第２エポキシ樹脂のエポキシ当量が上記範囲であると、旧塗膜に対する付着性、塗膜の耐水性、防食性を高めるうえで有利である。第２エポキシ樹脂のエポキシ当量が１８０未満の場合、得られる塗膜の耐水性が低くなる傾向がある。第２エポキシ樹脂のエポキシ当量が３８００を超える場合、エポキシ系アミン樹脂と水とが相分離を起こして水性エポキシ系アミン樹脂（Ａ３−１）が得られないおそれがある。エポキシ樹脂のエポキシ当量は、ＪＩＳ  Ｋ  ７２３６に従って求めることができる。
【００６９】
旧塗膜に対する付着性、塗膜の耐水性、防食性の観点から、第２エポキシ樹脂の分子量は、２０００以上であることが好ましく、より好ましくは２０００〜７６００、さらに好ましくは３０００〜７０００である。第２エポキシ樹脂の分子量が７６００を超える場合、エポキシ系アミン樹脂と水とが相分離を起こして水性エポキシ系アミン樹脂（Ａ３−１）が得られないおそれがある。第２エポキシ樹脂の分子量は、第２エポキシ樹脂が分子内に有するエポキシ基の数をｎとするとき、ｎ×第２エポキシ樹脂のエポキシ当量で表される。
【００７０】
第２エポキシ樹脂又はアクリル樹脂をアミン変性するための方法の具体例は、１）第１級アミノ基含有ポリアミンを第２エポキシ樹脂又はアクリル樹脂に付加させる方法、２）ケチミン化したアミノ基含有化合物を第２エポキシ樹脂又はアクリル樹脂に付加させる方法を含む。これらの方法によって得られるアミン樹脂は、分子内に１以上の第１級アミノ基及び／又は第２級アミノ基、ならびに第２級水酸基を有するポリアミン樹脂である。このポリアミン樹脂が有する第１級アミノ基、第２級アミノ基及び／又は水酸基の一部にエポキシ基、酸無水物基、酸ハロゲン基、イソシアネート基、（メタ）アクリロイル基等の官能基を有する化合物を反応させることによってさらに変性した樹脂を水性アミン樹脂（Ａ３）として用いてもよい。かかる水性アミン樹脂（Ａ３）を使用又は併用することにより、得られる塗膜の物性を調整することができる。
【００７１】
上記１）の方法は、より具体的には、第１級アミノ基含有ポリアミンの第１級アミノ基と第２エポキシ樹脂のエポキシ基又はアクリル樹脂の反応性基（例えばエポキシ基）とを反応させて第２級アミノ基を形成させ、その結果、第２級アミノ基を有する上記ポリアミン樹脂を生成させる方法である。第１級アミノ基含有ポリアミンとしては、例えば、ジエチレントリアミン、ジプロピレントリアミン、ジブチレントリアミン、トリエチレンテトラミン等が挙げられる。第１級アミノ基含有ポリアミンは、１種のみを用いてもよいし、２種以上を併用してもよい。
【００７２】
上記２）の方法は、より具体的には、ケチミン化したアミノ基含有化合物と第２エポキシ樹脂又はアクリル樹脂とを反応させた後、ケチミン基を加水分解することにより、第１級アミノ基を形成させ、その結果、第１級アミノ基を有する上記ポリアミン樹脂を生成させる方法である。なお、ケチミン化したアミノ基含有化合物と第２エポキシ樹脂又はアクリル樹脂とを反応させる際には、ジエタノールアミン、メチルエタノールアミン、ジエチルアミン等の第２級アミンを併存させてもよい。
【００７３】
ケチミン化したアミノ基含有化合物は、第１級アミノ基含有化合物とケトンとを反応させて得ることができる。第１級アミノ基含有化合物としては、例えば、ジエチレントリアミン、ジプロピレントリアミン、ジブチレントリアミン、トリエチレンテトラミン等の第１級アミノ基含有ポリアミン；アミノエチルエタノールアミン、メチルアミノプロピルアミン、エチルアミノエチルアミン等が挙げられる。第１級アミノ基含有化合物は、１種のみを用いてもよいし、２種以上を併用してもよい。ケトンとしては、例えば、メチルエチルケトン、アセトン、メチルイソブチルケトン等が挙げられる。
【００７４】
水性アミン樹脂（Ａ３）は、アミノ基を酸で中和して得られるものであってもよい。このような酸による中和は、例えば、エポキシ樹脂又はアクリル樹脂をアミン変性して得られるアミン樹脂が水性でない場合において、これを水性化する場合などに適用することができる。
【００７５】
酸の種類及び中和率は、所望とする水性アミン樹脂（Ａ３）の状態（水溶性〜水分散型）に応じて、任意の適切な酸の種類及び中和率を採用し得る。上記酸としては、例えば、酢酸、ギ酸、乳酸、リン酸等が挙げられる。「中和率」とは、エポキシ系アミン樹脂が有するアミノ基の全モル数に対する酸で中和されるアミノ基のモル数の割合を百分率で示したものである。中和率は、例えば１０〜８０％であり、好ましくは２０〜７０％であり、より好ましくは２０〜６０％である。中和率を上記範囲とすることにより、水性、とりわけ水分散型の水性アミン樹脂（Ａ３）が得られやすくなる。
【００７６】
＜エチレン−酢酸ビニル共重合体のエマルション（Ｂ）＞
本発明に係る水性塗料組成物は、エチレン−酢酸ビニル共重合体（以下、「ＥＶＡ」ともいう。）のエマルション（Ｂ）を含む。本発明に係る水性塗料組成物が２液型である場合においてＥＶＡのエマルション（Ｂ）は、第１剤に含まれていてもよいし、第２剤に含まれていてもよい。本発明に係る水性塗料組成物が２液型である場合においてＥＶＡのエマルション（Ｂ）は、第１剤と第２剤とを混合する前の第１剤又は第２剤に加えてもよいし、第１剤と第２剤とを混合した後に加えてもよい。ＥＶＡのエマルション（Ｂ）を含有させることにより、旧塗膜に対する付着性を向上させることができる。旧塗膜に対する付着性の向上は、塗膜の防食性を向上させる。また、ＥＶＡのエマルション（Ｂ）を含有させることにより、塗膜の可撓性、ひいては耐衝撃性を高め得る。
【００７７】
ＥＶＡのエマルション（Ｂ）は、エチレンモノマーと酢酸ビニルモノマーとを、乳化剤及びラジカル重合開始剤の存在下に乳化重合させることにより得ることができる。ＥＶＡのエマルション（Ｂ）として市販品を用いることもできる。
【００７８】
旧塗膜に対する付着性の観点から、ＥＶＡにおけるエチレン比率は、５〜５０質量％であり、５〜４０質量％（例えば１０〜３０質量％）であることが好ましい。従って、ＥＶＡにおける酢酸ビニル比率は、５０〜９５質量％であり、６０〜９５質量％（例えば７０〜９０質量％）であることが好ましい。ＥＶＡのエマルション（Ｂ）における固形分濃度は、例えば２０〜６０質量％である。ＥＶＡのエマルション（Ｂ）は、エチレン比率の異なる２種以上のＥＶＡを含んでいてもよい。
【００７９】
旧塗膜に対する付着性の観点から、水性塗料組成物におけるＥＶＡの含有量は、水性塗料組成物の樹脂固形分中、５〜５０質量％であり、好ましくは５〜４０質量％であり、より好ましくは１０〜３５質量％である。ＥＶＡの含有量とは、エマルション（Ｂ）の固形分としての含有量を意味する。
【００８０】
＜硬化剤（Ｃ）＞
本発明に係る水性塗料組成物は、２液型である場合において硬化剤（Ｃ）を含有することができる。この場合、本発明に係る水性塗料組成物は、水性樹脂（Ａ）を含む第１剤と、硬化剤（Ｃ）を含む第２剤とからなることができる。本発明に係る水性塗料組成物は、硬化剤（Ｃ）を２種以上含んでいてもよい。
【００８１】
硬化剤（Ｃ）は、第１剤に含まれる水性樹脂（Ａ）が有する官能基（第１官能基）に対して反応性を示す官能基（第２官能基）を有する化合物である。硬化剤（Ｃ）は、水性、すなわち水溶性又は水分散型の硬化剤であることが好ましい。水性樹脂（Ａ）が有する第１官能基に対して反応性を示す第２官能基の具体例は、エポキシ基（例えばグリシジル基）、（メタ）アクリロイル基、アミノ基、イソシアネート基、カルボキシル基を含む。硬化剤（Ｃ）は、第２官能基を分子内に１以上有し、好ましくは２以上（例えば２〜４個）有する。硬化剤（Ｃ）は、好ましくは（メタ）アクリロイル基、エポキシ基及びアミノ基からなる群より選択される官能基（第２官能基）を有する化合物を含む。
【００８２】
例えば水性樹脂（Ａ）が、上述のカルボキシル基含有アクリル樹脂エマルション又はシリコーン基含有アクリル樹脂エマルションを含む場合、硬化剤（Ｃ）は、第２官能基としてエポキシ基を有する硬化剤であることができる。
【００８３】
上記エポキシ基を有する硬化剤は、好ましくはエポキシ基を分子内に２以上有するエポキシ樹脂であり、従来公知の硬化剤を用いてもよいが、好ましくは、上述の水性エポキシ樹脂（Ａ２）が用いられる。硬化剤としての水性エポキシ樹脂（Ａ２）の具体的な説明については、水性樹脂（Ａ）としての上の記述が引用される。
【００８４】
例えば水性樹脂（Ａ）が、上述のアミノ基含有アクリル樹脂エマルションを含む場合、硬化剤（Ｃ）は、第２官能基としてエポキシ基を有する硬化剤、（メタ）アクリロイル基を有する硬化剤、及び／又はイソシアネート基を有する硬化剤であることができる。エポキシ基を有する硬化剤は、好ましくはエポキシ基を分子内に２以上有するエポキシ樹脂であり、従来公知の硬化剤を用いてもよいが、好ましくは、上述の水性エポキシ樹脂（Ａ２）が用いられる。（メタ）アクリロイル基を有する硬化剤は、好ましくは（メタ）アクリロイル基を分子内に２以上有する化合物〔（メタ）アクリロイル基含有化合物〕である。この場合、硬化剤（Ｃ）は、（メタ）アクリロイル基含有化合物の水分散体又は水溶液であることが好ましい。硬化剤としての水性エポキシ樹脂（Ａ２）の具体的な説明については、水性樹脂（Ａ）としての上の記述が引用される。
【００８５】
（メタ）アクリロイル基含有化合物の分子量は、好ましくは１５０〜２０００であり、より好ましくは２００〜１７００、さらに好ましくは２５０〜１３００である。（メタ）アクリロイル基含有化合物が有する（メタ）アクリロイル基の数は１以上であり、好ましくは２〜４である。（メタ）アクリロイル基含有化合物の２５℃における粘度は、例えば３０００ｍＰａ・ｓ以下であり、好ましくは５０〜３０００ｍＰａ・ｓである。
【００８６】
（メタ）アクリロイル基含有化合物の具体例は、エチレングリコールジ（メタ）アクリレート、トリエチレングリコールジ（メタ）アクリレート、テトラエチレングリコールジ（メタ）アクリレート、１，３−ブチレングリコールジ（メタ）アクリレート、トリメチロールプロパントリ（メタ）アクリレート、１，４−ブタンジオールジ（メタ）アクリレート、ネオペンチルグリコールジ（メタ）アクリレート、１，６−ヘキサンジオールジ（メタ）アクリレート、ペンタエリスリトールジ（メタ）アクリレート、ペンタエリスリトールトリ（メタ）アクリレート、ペンタエリスリトールテトラ（メタ）アクリレート、グリセロールジ（メタ）アクリレート、グリセロールアクリロキシジメタアクリレート、１，１，１−トリスヒドロキシメチルエタンジ（メタ）アクリレート、１，１，１−トリスヒドロキシメチルエタントリ（メタ）アクリレート、１，１，１−トリスヒドロキシメチルプロパンジ（メタ）アクリレート等の多価アルコールの重合性不飽和モノカルボン酸エステル化合物；グリシジル（メタ）アクリレートと（メタ）アクリル酸、クロトン酸、マレイン酸との反応物等のエポキシ基含有エチレン性不飽和モノマーとカルボキシル基含有エチレン性不飽和基モノマーとの付加物；エチレンジアミンジ（メタ）アクリレート等の多価アミンの重合性不飽和モノカルボン酸アミド化合物等が挙げられる。（メタ）アクリロイル基含有化合物は、１種のみを用いてもよいし、２種以上を併用してもよい。
【００８７】
（メタ）アクリロイル基含有化合物は、水溶性、自己乳化性、又は非水溶性であり得る。室温下において、（メタ）アクリロイル基含有化合物５ｇを１００ｇの水に加えて３分間撹拌し、５分間静置した後の状態を目視で観察して、沈殿が生じていれば「非水溶性」、沈殿がなく透明であれば「水溶性」、沈殿がなく濁りがあれば「自己乳化性」と判断することができる。
【００８８】
（メタ）アクリロイル基含有化合物が水溶性である場合、その水分散体又は水溶液は、（メタ）アクリロイル基含有化合物の水溶液であることができる。（メタ）アクリロイル基含有化合物が自己乳化性又は非水溶性である場合、その水分散体又は水溶液は、（メタ）アクリロイル基含有化合物の水分散体、例えばエマルションであることができる。水分散体の調製において、乳化剤、分散剤、水性樹脂等を用いてもよい。水分散体の調製において、有機溶剤で（メタ）アクリロイル基含有化合物を希釈する処理を行ってもよい。
【００８９】
（メタ）アクリロイル基含有化合物の水分散体（エマルション）を調製する際に用いることのできる乳化剤の具体例は、ノニオン系乳化剤、アニオン系乳化剤を含む。ノニオン系乳化剤としては、例えば、ポリオキシエチレンアルキルフェノールエーテル、ポリオキシエチレンスチレン化フェニルエーテル、ポリオキシエチレンアルキルエーテル、ポリオキシエチレンポリオキシプロピレンブロックポリマー、ソルビタン脂肪酸エステル等が挙げられる。アニオン系乳化剤としては、例えば、ドデシルベンゼンスルホン酸塩、ジアルキルサクシネートスルホン酸塩、ポリオキシエチレンアルキルエーテル硫酸エステル塩、ポリオキシエチレンスチレン化フェニルエーテル硫酸エステル塩、アルキルジフェニルエーテルジスルホン酸塩等が挙げられる。
【００９０】
（メタ）アクリロイル基含有化合物の水分散体を調製する際に用いることのできる分散剤の具体例は、ポリアクリル酸ソーダ塩、スチレンマレイン酸共重合体のハーフエステルのアンモニウム塩、スチレンマレイン酸共重合体のハーフエステルのポリエチレンオキサイド付加物を含む。（メタ）アクリロイル基含有化合物の水分散体を調製する際に用いることのできる水性樹脂の具体例は、ポリアクリル酸エステルのソーダ塩を含む。なお、水性塗料組成物が２液型の場合、第２剤（硬化剤）に、上記分散剤、乳化剤又は水性樹脂を含有させてもよい。
【００９１】
（メタ）アクリロイル基含有化合物を有機溶剤で希釈する際に用いることのできる有機溶剤の具体例は、エチレングリコールモノブチエーテル、ジエチレングリコールモノブチルエーテルを含む。
【００９２】
（メタ）アクリロイル基含有化合物は、例えば、ポリエチレンオキサイド等のポリアルキレンオキサイドによって変性し、そのポリアルキレンオキサイド付加モル数を増やすことで親水性を高めることにより、水溶性又は自己乳化性の樹脂とすることができる。
【００９３】
水溶性の（メタ）アクリロイル基含有化合物の具体例は、エトキシ化ビスフェノールＡジアクリレート（ＥＯ３０ｍｏｌ）、エトキシ化トリメチロールプロパントリアクリレート（ＥＯ２０ｍｏｌ）、エトキシ化トリメチロールプロパントリアクリレート（ＥＯ３０ｍｏｌ）、エトキシ化ペンタエリスリトールテトラアクリレート（ＥＯ３５ｍｏｌ）、エトキシ化グリセリントリアクリレート（ＥＯ２０ｍｏｌ）、エトキシ化ビスフェノールＡジメタクリレート（ＥＯ３０ｍｏｌ）を含む。水溶性の（メタ）アクリロイル基含有化合物は、１種のみを用いてもよいし、２種以上を併用してもよい。本明細書において、例えば「ＥＯ３０ｍｏｌ」の表記は、分子中に３０個のエチレンオキサイドを有していることを表す。「ＰＯ」はプロピレンオキサイドを表す。
【００９４】
自己乳化性を有する（メタ）アクリロイル基含有化合物の具体例は、ポリエチレングリコール＃４００ジアクリレート（ＥＯ９ｍｏｌ）、ポリエチレングリコール＃６００ジアクリレート（ＥＯ１４ｍｏｌ）、ポリエチレングリコール＃１０００ジアクリレート（ＥＯ２３ｍｏｌ）、エトキシ化ビスフェノールＡジアクリレート（ＥＯ１０ｍｏｌ)、エトキシ化ビスフェノールＡジアクリレート（ＥＯ２０ｍｏｌ）、エトキシ化グリセリントリアクリレート（ＥＯ９ｍｏｌ）、ポリエチレングリコール＃１０００ジメタクリレート（ＥＯ２３ｍｏｌ）を含む。自己乳化性を有する（メタ）アクリロイル基含有化合物は、１種のみを用いてもよいし、２種以上を併用してもよい。
【００９５】
非水溶性の（メタ）アクリロイル基含有化合物の具体例は、ポリエチレングリコール＃２００グリコールジアクリレート（ＥＯ４ｍｏｌ）、エトキシ化ビスフェノールＡジアクリレート（ＥＯ３ｍｏｌ）、エトキシ化ビスフェノールＡジアクリレート（ＥＯ４ｍｏｌ）、プロポキシ化ビスフェノールＡジアクリレート（ＰＯ３ｍｏｌ）、１，１０−デカンジオールジアクリレート、トリシクロデカンジメタノールジアクリレート、エトキシ化２−メチル−１，３−プロパンジオールジアクリレート（ＥＯ２ｍｏｌ）、ネオペンチルグリコールジアクリレート、１，６−ヘキサンジオールジアクリレート、１，９−ノナンジオールジアクリレート、ジプロピレングリコールジアクリレート（ＰＯ２ｍｏｌ）、トリプロピレングリコールジアクリレート（ＰＯ３ｍｏｌ）、ポリプロピレングリコール＃４００ジアクリレート（ＰＯ７ｍｏｌ）、ポリプロピレングリコール＃７００ジアクリレート（ＰＯ１２ｍｏｌ）、エトキシ化トリメチロールプロパントリアクリレート（ＥＯ３ｍｏｌ）、エトキシ化トリメチロールプロパントリアクリレート（ＥＯ９ｍｏｌ）、トリメチロールプロパントリアクリレート、プロポキシ化トリメチロールプロパントリアクリレート（ＰＯ３ｍｏｌ）、ペンタエリスリトールトリアクリレート、エトキシ化ペンタエリスリトールテトラアクリレート（ＥＯ４ｍｏｌ）、ジトリメチロールプロパンテトラアクリレート、プロポキシ化ペンタエリスリトールテトラアクリレート（ＰＯ４ｍｏｌ）、プロポキシ化ビスフェノールＡジアクリレート（ＰＯ４ｍｏｌ）、エチレングリコールジメタクリレート（ＥＯ１ｍｏｌ）、ジエチレングリコールジメタクリレート（ＥＯ２ｍｏｌ）、トリエチレングリコールジメタクリレート（ＥＯ３ｍｏｌ）、テトラエチレングリコールジメタクリレート（ＥＯ４ｍｏｌ）、ポリエチレングリコール＃４００ジメタクリレート（ＥＯ９ｍｏｌ）、ポリエチレングリコール＃６００ジメタクリレート（ＥＯ１４ｍｏｌ）、１，３−ブタンジオールジメタクリレート、１，４−ブタンジオールジメタクリレート、１，６−ヘキサンジオールジメタクリレート、１，９−ノナンジオールジメタクリレート、エトキシ化ビスフェノールＡジメタクリレート（ＥＯ２．６ｍｏｌ）、エトキシ化ビスフェノールＡジメタクリレート（ＥＯ４ｍｏｌ）、エトキシ化ビスフェノールＡジメタクリレート（ＥＯ６ｍｏｌ）、エトキシ化ビスフェノールＡジメタクリレート（ＥＯ１０ｍｏｌ）、エトキシ化ビスフェノールＡジメタクリレート（ＥＯ１７ｍｏｌ）、ネオペンチルグリコールジメタクリレート、エトキシ化ポリプロピレングリコール＃７００ジメタクリレート（ＰＯ１２ｍｏｌ、ＥＯ６ｍｏｌ）、グリセリンジメタクリレート、トリプロピレングリコールジメタクリレート（ＰＯ３ｍｏｌ）、ポリプロピレングリコール＃４００ジメタクリレート（ＰＯ７ｍｏｌ）、トリメチロールプロパントリメタクリレート、エトキシ化トリメチロールプロパントリメタクリレート（ＥＯ９ｍｏｌ）を含む。非水溶性の（メタ）アクリロイル基含有化合物は、１種のみを用いてもよいし、２種以上を併用してもよい。
【００９６】
例えば水性樹脂（Ａ）が、水性エポキシ樹脂（Ａ２）を含む場合、硬化剤（Ｃ）は、第２官能基としてアミノ基を有する硬化剤、イソシアネート基を有する硬化剤、及び／又はカルボキシル基を有する硬化剤であることができる。（メタ）アクリロイル基を有する硬化剤については上述のとおりである。
【００９７】
アミノ基を有する硬化剤は、好ましくはアミノ基を分子内に２以上有するポリアミン樹脂であり、より好ましくは当該ポリアミン樹脂のエマルションである。ポリアミン樹脂の具体例は、エチレンジアミン、トリメチレンジアミン、テトラメチレンジアミン、ペンタメチレンジアミン、トリアミノプロパン、ジエチレントリアミン、トリエチレンテトラミン、テトラエチレンペンタミン、イソホロンジアミン、１，３−ビスアミノメチルシクロヘキサン等の脂肪族ポリアミン；フェニレンジアミン、メタキシリレンジアミン、パラキシリレンジアミン、ジアミノジフエニルメタン等の芳香族ポリアミン；ポリオキシエチレンジアミン、ポリオキシプロピレンジアミン、トリエチレングリコールジアミン、トリプロピレングリコールジアミン等のその他のポリアミン化合物を含む。
【００９８】
アミノ基を有する硬化剤は、上述の水性アミン樹脂（Ａ３）であってもよい。水性アミン樹脂（Ａ３）を硬化剤として用いることにより、旧塗膜に対する付着性、塗膜の耐水性、防食性を向上させ得る。水性樹脂（Ａ３）の中でも、水性エポキシ系アミン樹脂（Ａ３−１）が好ましく用いられる。硬化剤としての水性アミン樹脂（Ａ３）の具体的な説明については、水性樹脂（Ａ）としての上の記述が引用される。
【００９９】
例えば水性樹脂（Ａ）が、水性アミン樹脂（Ａ３）を含む場合、硬化剤（Ｃ）は、第２官能基としてエポキシ基を有する硬化剤、（メタ）アクリロイル基を有する硬化剤、及び／又はイソシアネート基を有する硬化剤であることができる。これらの硬化剤については上述のとおりである。
【０１００】
水性樹脂（Ａ）の第１官能基と硬化剤（Ｃ）の第２官能基との当量比（第２官能基／第１官能基）は、好ましくは０．７〜２．５であり、より好ましくは０．８〜２．０である。当該当量比が０．７未満の場合、水性塗料組成物の硬化性が低下するおそれがある。当該当量比が２．５を超える場合、得られる塗膜の旧塗膜に対する付着性や耐水性が低下するおそれがある。
【０１０１】
＜アルコキシシラン化合物（Ｄ）＞
本発明に係る水性塗料組成物は、アルコキシシラン化合物（Ｄ）をさらに含むことができる。本発明に係る水性塗料組成物が２液型である場合においてアルコキシシラン化合物（Ｄ）は、第１剤に含まれていてもよいし、第２剤に含まれていてもよい。本発明に係る水性塗料組成物が２液型である場合においてアルコキシシラン化合物（Ｄ）は、第１剤と第２剤とを混合する前の第１剤又は第２剤に加えてもよいし、第１剤と第２剤とを混合した後に加えてもよい。アルコキシシラン化合物（Ｄ）を含有させることにより、旧塗膜や被塗物の素地表面等の下地に対する付着性をさらに向上させることができる。下地に対する付着性の向上は、塗膜の防食性を向上させる。
【０１０２】
アルコキシシラン化合物（Ｄ）は、有機物に対して反応性又は親和性を示す官能基と、無機物に対して反応性又は親和性を示す官能基とを有する。有機物に対して反応性又は親和性を示す官能基としては、例えば、ビニル基、エポキシ基、（メタ）アクリル基、アミノ基、メルカプト基等が挙げられる。一方、無機物に対して反応性又は親和性を示す官能基は、例えば、メトキシシラン基、エトキシシラン基、プロポキシシラン基等のアルコキシシラン基である。アルコキシシラン化合物（Ｄ）は、１種のみを用いてもよいし、２種以上を併用してもよい。
【０１０３】
アルコキシシラン化合物（Ｄ）の具体例は、γ−グリシドキシプロピルトリメトキシシラン、γ−グリシドキシプロピルトリエトキシシラン、γ−グリシドキシプロポキシトリメトキシシラン等のγ−グリシドキシアルキルトリアルコキシシラン；γ−メタクリロキシプロピルトリメトキシシラン、γ−メタクリロキシプロピルトリエトキシシラン、γ−メタクリロキシプロポキシトリメトキシシラン等のγ−メタクリロキシアルキルトリアルコキシシラン；γ−アミノプロピルトリエトキシシラン、γ−アミノプロピルトリプロポキシシラン等のγ−アミノプロピルトリアルコキシシラン；Ｎ−フェニル−γ−アミノプロピルトリメトキシシラン、Ｎ−フェニル−γ−アミノプロピルトリエトキシシラン、Ｎ−フェニル−γ−アミノプロピルトリプロポキシシラン等のＮ−フェニル−γ−アミノアルキルトリアルコキシシランを含む。中でも好ましくは、γ−グリシドキシアルキルトリアルコキシシラン、γ−メタクリロキシアルキルトリアルコキシシラン、γ−アミノプロピルトリアルコキシシラン、Ｎ−フェニル−γ−アミノアルキルトリアルコキシシランであり、より好ましくはγ−グリシドキシアルキルトリアルコキシシラン、γ−メタクリロキシアルキルトリアルコキシシラン、γ−アミノプロピルトリアルコキシシランであり、さらに好ましくはγ−グリシドキシアルキルトリアルコキシシラン、γ−メタクリロキシアルキルトリアルコキシシランである。
【０１０４】
アルコキシシラン化合物（Ｄ）は、上記アルコキシシラン化合物のアルコキシシラン基の一部が加水分解したもの、及び／又はアルコキシシラン基の一部が加水分解脱水縮合したものであってよい。
【０１０５】
アルコキシシラン化合物（Ｄ）の含有量は、水性塗料組成物の樹脂固形分を１００質量％とするとき、好ましくは０．２〜１２質量％であり、より好ましくは０．５〜１０質量％（例えば１〜６質量％）である。アルコキシシラン化合物（Ｄ）の含有量が上記範囲であることにより、下地との付着性に優れ、その結果、優れた防食性を示す塗膜を形成し得る水性塗料組成物を得ることができる。アルコキシシラン化合物（Ｄ）の含有量が過度に大きいと、塗膜の硬化性が低下するおそれがある。
【０１０６】
＜その他の配合成分（Ｅ）＞
本発明に係る水性塗料組成物は、上記以外のその他の配合成分を必要に応じて含有することができる。その他の配合成分としては、顔料、添加剤、水、有機溶剤を挙げることができる。本発明に係る水性塗料組成物が２液型である場合においてその他の配合成分は、第１剤に含まれていてもよいし、第２剤に含まれていてもよい。本発明に係る水性塗料組成物が２液型である場合においてその他の配合成分は、第１剤と第２剤とを混合する前の第１剤又は第２剤に加えてもよいし、第１剤と第２剤とを混合した後に加えてもよい。
【０１０７】
顔料の具体例は、酸化チタン、黄色酸化鉄、赤色酸化鉄、カーボンブラック、フタロシアニンブルー、フタロシアニングリーン、アゾレッド、キナクリドンレッド、ベンズイミダゾロンイエロー等の着色顔料；炭酸カルシウム、硫酸バリウム、カオリン、クレー、タルク、マイカ、アルミナ、ミョウバン等の体質顔料；トリポリリン酸アルミニウム、リン酸亜鉛、リン酸カルシウム等の防錆顔料を含む。顔料は、１種のみを用いてもよいし、２種以上を併用してもよい。
【０１０８】
水性塗料組成物中の顔料体積濃度は、好ましくは２０〜５０％であり、より好ましくは２５〜４５％であり、さらに好ましくは３０〜４０％である。顔料体積濃度が２０％未満の場合、顔料を含有させることの効果（防食性（防錆性）、塗膜強度の向上など）、が十分に得られないおそれがあり、５０％より大きい場合、塗膜外観が低下するおそれがある。なお、顔料体積濃度は、顔料の配合量及び塗料中の各成分の比重から計算により求めることができる。
【０１０９】
添加剤の具体例は、分散剤、粘性調整剤、硬化触媒、表面調整剤、消泡剤、可塑剤、造膜助剤、紫外線吸収剤、酸化防止剤、レベリング剤、沈降防止剤、防腐剤、反応性希釈剤、非反応性希釈剤等が挙げられる。添加剤は、１種のみを用いてもよいし、２種以上を併用してもよい。
【０１１０】
溶剤の具体例は、エチレングリコール、プロピレングリコール、エチレングリコールモノブチルエーテル、プロピレングリコールモノブチルエーテル、ジエチレングリコール、ジプロピレングリコール、ジエチレングリコールモノブチルエーテル、ジプロピレングリコールモノブチルエーテル、ジエチレングリコールジブチルエーテル等のグリコール系溶剤；キシレン、ソルベッソ１００、ソルベッソ１５０、ソルベッソ２００等の芳香族系溶剤；ミネラルスピリット等の炭化水素系溶剤；２，２，４−トリメチル−１，３−ペンタンジオールモノイソブチレート、２，２，４−トリメチル−１，３−ペンタンジオールジイソブチレート、ジエチルアジペート、ジイソブチルアジペート等のエステル系溶剤等が挙げられる。
【０１１１】
＜水性塗料組成物の塗装＞
本発明に係る水性塗料組成物は、被塗物に塗装される。２液型である場合においては第１剤と第２剤とを混合した後、被塗物に塗装される。塗装される被塗物表面の材質は、例えば、金属（合金を含む。）、木材、プラスチック、ゴム、石材、スレート、コンクリート、モルタル、繊維、紙、ガラス、磁器、陶器、フィルム、及びこれらの複合体等であり得る。例えば、被塗物表面がスレート、コンクリート等の無機系材料からなる場合、予めその表面にシーラーが塗装されていてもよい。また、塗装される被塗物表面は旧塗膜を有していてもよい。本発明に係る水性塗料組成物は、好ましくは、金属表面若しくは旧塗膜上、又は金属表面及び旧塗膜上の双方に適用される。金属としては、例えば、鉄、銅、錫、亜鉛、アルミニウム、ステンレス等が挙げられる。
【０１１２】
塗装される表面が金属又は旧塗膜である被塗物としては、例えば、建築物（例えば、土木構築物）、船舶、車両（例えば、鉄道車両、大型車両）、航空機、橋梁、海上構築物、プラント、タンク（例えば、石油タンク）、パイプ、鋼管、鋳鉄管等が挙げられる。
【０１１３】
水性塗料組成物を被塗装物に塗布し、乾燥させることによって塗膜を形成することができる。塗布方法は、被塗装物（基材）の種類等に応じて、任意の適切な方法が採用され得る。例えば、刷毛、ローラー、エアスプレー、エアレススプレー、コテ等による塗布や浸漬等が挙げられる。
【０１１４】
水性塗料組成物の塗布量は、用途や被塗物の種類等にもよるが、例えば１０〜３５０ｇ／ｍ2である。乾燥塗膜の膜厚は、例えば１０〜３００μｍであり、１０〜２５０μｍ又は１５〜２００μｍであってもよい。水性塗料組成物を複数回塗り重ねて所望の膜厚を有する乾燥塗膜を形成してもよい。この場合、ウェット塗膜を複数層塗り重ねて形成した後、乾燥を行って所望の膜厚を有する乾燥塗膜を得てもよいし、乾燥塗膜を複数層形成することによって所望の膜厚を有する乾燥塗膜を得てもよい。
【０１１５】
塗膜の乾燥は、自然乾燥によって行うことができる。自然乾燥は、常温（２５℃若しくはその近傍）又はそれ以下の温度で行うことができる。自然乾燥の場合、完全硬化塗膜を得るための乾燥時間は、好ましくは２時間以上、より好ましくは２４時間以上、さらに好ましくは１週間以上である。本発明に係る水性塗料組成物によれば、常温又はそれ以下の温度で自然乾燥させても、旧塗膜に対する付着性、耐水性及び防食性に優れる塗膜を形成することができる。
【０１１６】
本発明に係る水性塗料組成物を塗装して塗膜を形成する前及び／又は後に、別の塗膜を形成することができる。一つの実施形態においては、本発明に係る水性塗料組成物を塗装して塗膜を形成した後、当該塗膜上に上塗り塗料を塗装して上塗り層を形成する。上塗り層を形成することにより、外観、防食性及び耐水性をさらに向上させることができる。
【０１１７】
上塗り塗料としては、例えば、エポキシ／アミン系塗料、２液型ウレタン硬化系塗料、１液型ウレタン硬化系塗料、カルボジイミド硬化系塗料、アクリル樹脂系塗料、アルキド樹脂系塗料、シリコン樹脂系塗料等が挙げられる。上塗り塗料は、溶剤型であってもよく、水性であってもよいが、環境負荷低減の観点から、好ましくは水性である。上塗り塗料は、より好ましくは、水性２液型ウレタン硬化系塗料、水性１液型ウレタン硬化系塗料、水性シリコン樹脂系塗料、水性カルボジイミド硬化系塗料である。このような水性塗料であれば、優れた耐候性を有し、長期の美観保護が達成できる。
【０１１８】
上塗り層は、上塗り塗料を塗布し、乾燥させることにより形成できる。塗布方法は、上塗り塗料の種類等に応じて、任意の適切な方法が採用され得る。例えば、刷毛、ローラー、エアスプレー、エアレススプレー、コテ等による塗布や浸漬等が挙げられる。
【０１１９】
上塗り塗料の塗布量は、塗料の種類及び塗装の目的等にもよるが、例えば３０〜４００ｇ／ｍ2である。乾燥後の上塗り層の膜厚は、例えば１０〜５００μｍであり、１０〜３００μｍ又は１０〜１５０μｍであってもよい。上塗り塗料からなる塗膜の乾燥は、自然乾燥、強制乾燥、焼き付け等によって行うことができる。
【０１２０】
本発明に係る水性塗料組成物により塗膜を形成する前に、被塗物表面に下塗り塗料を塗装して下塗り層を形成してもよい。下塗り層を形成することで防食性及び耐水性により優れ、例えば、橋梁、プラント、タンク等の高い防食性が要求される場合にも充分に対応することができる。
【０１２１】
下塗り塗料としては、例えば、有機又は無機のジンクリッチ塗料が挙げられる。下塗り塗料は、溶剤型であってもよく、水性であってもよいが、環境負荷低減の観点から、好ましくは水性である。
【０１２２】
下塗り層の形成には、上記上塗り層と同様の方法が採用され得る。下塗り塗料の塗布量は、塗料の種類及び塗装の目的等にもよるが、例えば８０〜１２００ｇ／ｍ2である。乾燥後の下塗り層の膜厚は、例えば２０〜３００μｍであり、２０〜２００μｍであってもよい。下塗り塗料からなる塗膜の乾燥は、自然乾燥、強制乾燥、焼き付け等によって行うことができる。
【０１２３】
本発明に係る水性塗料組成物を塗布して塗膜を形成した後、当該塗膜上に中塗り塗料を塗装して中塗り層を形成してもよい。中塗り層を形成することにより、防食性及び耐水性により優れる塗膜が得られ得る。好ましくは、中塗り層の上に、上記上塗り層が形成される。
【０１２４】
中塗り塗料としては、例えば、エポキシ／アミン系塗料、２液型ウレタン硬化系塗料、１液型ウレタン硬化系塗料等が挙げられる。中塗り塗料は、溶剤型であってもよく、水性であってもよいが、環境負荷低減の観点から、好ましくは水性である。中塗り塗料は、より好ましくは、水性エポキシ／アミン系塗料、水性２液型ウレタン硬化系塗料である。このような水性塗料であれば、上塗り層との密着性がよく、強固な複層塗膜を形成することができる。
【０１２５】
中塗り層の形成には、上記上塗り層と同様の方法が採用され得る。中塗り塗料の塗布量は、塗料の種類及び塗装の目的等にもよるが、例えば２０〜４００ｇ／ｍ2である。乾燥後の中塗り層の膜厚は、例えば１０〜２００μｍであり、１０〜１００μｍであってもよい。
【０１２６】
上塗り塗料、中塗り塗料及び下塗り塗料は、それぞれ独立して、顔料、添加剤等を含有し得る。顔料及び添加剤等の具体例については、本発明に係る水性塗料組成物について上で記述した内容が引用される。
【実施例】
【０１２７】
以下、実施例及び比較例を示して本発明をさらに具体的に説明するが、本発明はこれらの例によって限定されるものではない。なお、特に明記しない限り、実施例における部及び％は質量基準である。
【０１２８】
〔１〕水性塗料組成物の製造
（製造例１：水性エポキシ系アミン樹脂（Ａ３−１）Ｉの調製）
撹拌機、冷却器、窒素導入管及び温度計を備えた反応槽に、ビスフェノールＡとエピクロルヒドリンとから合成したエポキシ当量１８８ｇ／当量の原料樹脂７４２部、ビスフェノールＡ  ３３６部、メチルイソブチルケトン（以下、「ＭＩＢＫ」という。）１９０部を仕込み、ベンジルジメチルアミン１部の存在下、エポキシ当量が１０７９ｇ／当量になるまで１１７℃で反応させてエポキシ樹脂を得た。その後、ジエチレントリアミンのケチミン化合物（７３質量％ＭＩＢＫ溶液）３６０部を加え、１１７℃で１時間反応させた。その後、イオン交換水２７部、ネオデカン酸グリシジルエステル（ヘキシオン・スペシャルティー・ケミカルズ社製、商品名「カージュラＥ１０−Ｐ」）１８８部を仕込み、１００℃で２時間反応させた。その後、ＭＩＢＫで不揮発分７５％になるまで希釈し、アミン当量が１０９５のエポキシ系アミン樹脂を得た。次いでここに、上で定義した中和率が３５％となるように酢酸を加えた後、イオン交換水を加えて希釈した。その後、固形分が４０質量％となるまで減圧下でＭＩＢＫ及び水の混合物を除去して、乳白色の水性（水分散型）エポキシ系アミン樹脂（Ａ３−１）Iを得た。水性エポキシ系アミン樹脂（Ａ３−１）Ｉのアミン当量は、原料配合量から算出した。
【０１２９】
（製造例２：水性エポキシ系アミン樹脂（Ａ３−１）IIの調製）
撹拌機、冷却器、窒素導入管及び温度計を備えた反応槽に、ビスフェノールＡとエピクロルヒドリンとから合成したエポキシ当量１８８ｇ／当量の原料樹脂１９４０部、ビスフェノールＡ  １０６０部、メチルイソブチルケトン（以下、「ＭＩＢＫ」という。）１０００部を仕込み、ベンジルジメチルアミン８部の存在下、エポキシ当量が３０００ｇ／当量になるまで１１７℃で反応させてエポキシ樹脂を得た。その後、ジエチレントリアミンのケチミン化合物（７３質量％ＭＩＢＫ溶液）３６０部を加え、１１７℃で１時間反応させた。その後、ＭＩＢＫで不揮発分６０％になるまで希釈し、アミン当量が１５５０のエポキシ系アミン樹脂を得た。次いでここに、上で定義した中和率が４０％となるように酢酸を加えた後、イオン交換水を加えて希釈した。その後、固形分が４０質量％となるまで減圧下でＭＩＢＫ及び水の混合物を除去して、乳白色の水性（水分散型）エポキシ系アミン樹脂（Ａ３−１）IIを得た。水性エポキシ系アミン樹脂（Ａ３−１）IIのアミン当量は、原料配合量から算出した。
【０１３０】
製造例１及び２で得られた水性エポキシ系アミン樹脂（Ａ３−１）のアミン当量、ＧＰＣを用いた標準ポリスチレン換算による数平均分子量、及び状態、並びに水性エポキシ系アミン樹脂（Ａ）を形成するエポキシ樹脂のエポキシ当量などを表１にまとめた。
【０１３１】
【表１】
2016222901.tif 000002
【０１３２】
（製造例３：水性アクリル樹脂（Ａ１）IVの調製）
撹拌機、窒素導入管、温度制御装置、コンデンサー、滴下ロートを備えた反応容器に、脱イオン水２００．０部を仕込み、窒素雰囲気下で攪拌しながら８０℃に昇温した。アクリル酸２−エチルヘキシル２３６．３部、メタクリル酸メチル５３８．０部、スチレン２００．０部、アクリル酸２５．７部、及び乳化剤としての「ラテムルＰＤ−１０４」（花王社製、２０％水溶液）１００部を脱イオン水５７９．４部に加えて乳化させたプレエマルションを、過硫酸アンモニウム３部を脱イオン水１５０部に溶解した開始剤水溶液とともに２時間かけて滴下した。滴下終了後、さらに８０℃で１時間反応を継続した後、冷却して、Ｎ、Ｎ−ジメチルアミノエタール８．２部を加え（中和率１００％）、樹脂固形分５０質量％のアニオン性アクリル樹脂エマルション（Ａ１−１）である水性アクリル樹脂（Ａ１）IVを得た。モノマー組成から計算される、この水性アクリル樹脂（Ａ１）IVの樹脂固形分酸価は２０ｍｇＫＯＨ／ｇ、ガラス転移温度Ｔｇは４０℃であった。
【０１３３】
（製造例４：水性アクリル樹脂（Ａ１）Vの調製）
撹拌機、窒素導入管、温度制御装置、コンデンサー、滴下ロートを備えた反応容器に、２−メトキシ−１−プロパノール２５９．０部を仕込み、窒素雰囲気下で攪拌しながら１２０℃に昇温した。スチレン３５．０部、メタクリル酸メチル１９．８部、アクリル酸ｎ−ブチル１５５．２部、アクリル酸エチル１９．０部、アクリル酸２−エチルヘキシル１３７．２部、メタクリル酸３３．８部のモノマー混合物を、「カヤエステルＯ」（化薬アクゾ社製のｔ−ブチルペルオキシ−２−エチルヘキサネート）１６．０部を２−メトキシ−１−プロパノール２５．０部に溶解した開始剤溶液とともに３時間かけて滴下した。滴下終了後、１２０℃で０．５時間保持し、次いで、「カヤエステルＯ」１．６部を２−メトキシ−１−プロパノール１６．０部に溶解した開始剤溶液を０．５時間かけて滴下し、さらに１２０℃で１時間攪拌した。次いで６０℃まで冷却し、Ｎ，Ｎ−ジメチルエタノールアミン３５．０部で中和した後（中和率１００％）、脱イオン水２８７．４部を加え水溶化し、樹脂固形分４０質量％のアニオン性アクリル樹脂水溶液である水性アクリル樹脂（Ａ１）Vを得た。モノマー組成から計算される、この水性アクリル樹脂（Ａ１）Vの樹脂固形分酸価は５５ｍｇＫＯＨ／ｇ、Ｔｇは−３５℃であった。
【０１３４】
（製造例５：水性アクリル樹脂（Ａ１）VIの調製）
撹拌器、還流冷却器、滴下ロート及び温度計を備えた四ツ口フラスコに、イオン交換水１５０部と反応性乳化剤としてのジアリルアルキルエタノールアンモニウムクロライド（アデカ社製「アデカノールＳＤＸ−２３６」）４部を仕込んだ後、窒素ガスを吹き込みながら撹拌下に７５℃まで昇温した。その後、重合開始剤として、２，２’−アゾビス（２−アミノジプロパン）二塩酸塩の１０％水溶液４部を添加し、ジメチルアミノエチルメタクリレート５部、ブチルアクリレート４７部、メチルメタクリレート１０部、及びスチレン３０部からなる単量体混合物を上記フラスコ中に３時間かけて滴下し、７５℃のままでさらに３時間反応を続けた。次いで酢酸を加え、中和率１００％とし、樹脂固形分４０質量％のカチオン性アクリル樹脂エマルション（Ａ１−２）である水性アクリル樹脂（Ａ１）VIを得た。これに含まれる樹脂のアミン化は２０であった。
【０１３５】
（製造例６：水性アクリル樹脂（Ａ１）VIIの調製）
撹拌機、冷却器、窒素導入管、温度計及び滴下ロートを備えた反応容器に、ＭＩＢＫ６７０部を仕込み１１０℃に昇温した。この反応容器に、滴下ロートを用いてスチレン５００部、アクリル酸ｎ−ブチル４００部、ジメチルアミノエチルメタアクリレート１８０部、ＭＩＢＫ１００部及び「カヤエステルＯ」（化薬アクゾ社製のｔ−ブチルペルオキシ−２−エチルヘキサネート）２０部とからなる溶液を３時間かけて滴下した。滴下終了後３０分間にわたり１１０℃で保持した後、ｔ−ブチルパーオクトエート２部とＭＩＢＫ５０部とからなる溶液を３０分間で滴下した。この滴下終了後、さらに１時間、１１０℃にて反応を継続させ、数平均分子量１００００、アミン当量９４０（アミン価６０）の樹脂を得た。次いで酢酸を加え、中和率１００％（樹脂のアミン基に対する中和率）となるようにし、イオン交換水を加え希釈した。その後、樹脂固形分が４０質量％となるまで減圧下でＭＩＢＫ及び水の混合物を除去し、カチオン性アクリル樹脂水溶液である水性アクリル樹脂（Ａ１）VIIを得た。
【０１３６】
（製造例７：水性アクリル樹脂（Ａ１）VIIIの調製）
撹拌機、窒素導入管、温度制御装置、コンデンサー、滴下ロートを備えた反応容器に、脱イオン水２００．０部と乳化剤としての「ニューコール７４０（６０）」（日本乳化剤社製、６０％水溶液）７０部を仕込み、窒素雰囲気下で攪拌しながら８０℃に昇温した。アクリル酸２−エチルヘキシル２３６．３部、メタクリル酸メチル５３８．０部、スチレン２２５．７部、及びニューコール７４０（６０）１００部を脱イオン水５７９．４部に加えて乳化させたプレエマルションを、過硫酸アンモニウム３部を脱イオン水１５０部に溶解した開始剤水溶液とともに２時間かけて滴下した。滴下終了後、さらに８０℃で１時間反応を継続し、樹脂固形分５０質量％のノニオン性アクリル樹脂エマルション（Ａ１−３）である水性アクリル樹脂（Ａ１）VIIIを得た。モノマー組成から計算される、この水性アクリル樹脂（Ａ１）VIIIのガラス転移温度Ｔｇは４０℃であった。
【０１３７】
製造例３〜７で得られた水性アクリル樹脂（Ａ１）の状態、重合方法、酸価、アミン価、中和率などを表２にまとめた。
【０１３８】
【表２】
2016222901.tif 000003
【０１３９】
（製造例８：（メタ）アクリロイル基を有する化合物を含有するエマルションXIVの調製）
水３５部、ジプロピレングリコールモノブチルエーテル１０部、ノニオン系乳化剤〔日本乳化剤社製、商品名「ニューコール７４０」〕５部、及びプロポキシ化トリメチロールプロパントリアクリレート（ＰＯ３ｍｏｌ）〔粘度（２５℃）：８５ｍＰａ・ｓ、分子量：４７０、官能基数：３、アクリロイル基当量：１５７〕５０部を混合し、ホモジナイザーで１０分間撹拌して、（メタ）アクリロイル基を有する化合物を含有するエマルションXIVを得た。「ＰＯ３ｍｏｌ」とは、分子内にプロピレンオキサイドを３個有することを意味する。エマルションXIVは、硬化剤として用いた。
【０１４０】
＜実施例１〜１３、比較例１〜４＞
水８０部、顔料分散剤（ビックケミー社製、商品名「Ｄｉｓｐｅｒｂｙｋ−１９０」）２５部、タルク７５部、炭酸カルシウム４０部、酸化チタン１７０部、リン酸系防錆顔料２０部を混合し、ディスパーで３０分間攪拌することによって、顔料分散ペーストを製造した。次に、表３又は表４に示される第１剤（主剤）の配合成分（表３又は表４に示される配合量）と、上記顔料分散ペースト４１０部とをディスパーを用いて混合した。その後、ジプロピレングリコールモノブチルエーテルを５０部、会合型増粘剤（ＡＤＥＫＡ社製、商品名「アデカノールＵＨ−４２０」を５部加えて混合し、第１剤（主剤）を調製した。
【０１４１】
またいくつかの実施例においては、第２剤として表３又は表４に示される硬化剤（表３又は表４に示される配合量）を用意した。これにより、１液型又は２液型の水性塗料組成物を得た。
【０１４２】
＜実施例１４〜１８、比較例５〜１２＞
表３又は表４に示される第１剤（主剤）の配合成分（表３又は表４に示される配合量）をディスパーを用いて混合した（配合成分が１種のみの場合はそのまま用いた）。その後、ジプロピレングリコールモノブチルエーテルを５０部加えて混合し、第１剤（主剤）を調製した。
【０１４３】
表３及び表４に示される配合量の単位は「質量部」である。また、表３及び表４に示される配合量は、固形分換算量ではなく、有姿量である。表３及び表４に示される配合成分の略号の詳細は下記のとおりである。
【０１４４】
ａ）水性エポキシ樹脂（Ａ２）III：ＡＤＥＫＡ社製の「アデカレジン  ＥＭ−１０１−５０」（ビスフェノールＡ型エポキシ樹脂のエマルション、固形分：４７質量％、エポキシ当量：５００ｇ／当量、数平均分子量：１０００）、
ｂ）ＥＶＡのエマルション（Ｂ）IX：昭和電工（株）製の「ポリゾール  ＥＶＡ  ＡＤ−９２」（固形分：５６質量％、エチレン比率：５質量％）、
ｃ）ＥＶＡのエマルション（Ｂ）X：昭和電工（株）製の「ポリゾール  ＥＶＡ  ＡＤ−２」（固形分：５６質量％、エチレン比率：１４質量％）、
ｄ）ＥＶＡのエマルション（Ｂ）XI：昭和電工（株）製の「ポリゾール  ＥＶＡ  ＡＤ−２０」（固形分：５６質量％、エチレン比率：３０質量％）、
ｅ）アルコキシシラン化合物（Ｄ）XII：ＥＶＯＮＩＫ  ＩＮＤＵＳＴＲＩＥＳ社製の「Ｄｙｎａｓｙｌａｎ  ＭＥＭＯ」（３−メタクリロキシプロピルトリメトキシシラン、固形分：１００質量％）、
ｆ）エポキシ基含有硬化剤XIII：ＡＤＥＫＡ社製の「アデカレジン  ＥＭ−１０１−５０」（ビスフェノールＡ型エポキシ樹脂のエマルション、固形分：４７質量％、エポキシ当量：５００ｇ／当量、数平均分子量：１０００）、
ｇ）アミノ基含有硬化剤XV：Ｔ＆Ｋ  ＴＯＫＡ社製の「フジキュアーＦＸＳ−９１８−ＦＡ」（エポキシアダクトタイプの変性ポリアミン樹脂、固形分：６０質量％、アミン当量：３８７）。
【０１４５】
〔２〕水性塗料組成物の評価
得られた水性塗料組成物を下記の方法で評価した。結果を表３及び表４に示す。
【０１４６】
（塗膜の旧塗膜に対する付着性）
基材として磨き鋼板を用い、その上に錆止め塗料として日本ペイント社製「ハイポンファインプライマーII」をエアスプレーを用いて乾燥膜厚５０μｍで塗装し、１日間乾燥させた。その上に日本ペイント社製「ファインウレタンＵ１００」を刷毛を用いて乾燥膜厚６０μｍで塗装した。その後、ＪＩＳ  Ｋ  ５６００−７−７に従う促進耐候性（キセノンアークランプ法）により３０００時間劣化させ旧塗膜を作製した。次いで、得られた２液型の水性塗料組成物の第１剤と第２剤とをディスパーを用いて混合した後、旧塗膜上に刷毛を用いて塗布量２００ｇ／ｍ2で塗装し、２３℃の環境下で１６８時間乾燥させて、上記水性塗料組成物から形成された塗膜を有する試験板を得た。この試験板について、ＪＩＳ  Ｋ  ５６００−５−６に準拠したクロスカット法により付着性試験を行い、下記基準に基づき評価した。
【０１４７】
０：カットのふちが完全に滑らかで、どの格子の目にもハガレがない、
１：カットの交差点における塗膜の小さなハガレがあり、剥離部分の面積が５％未満である、
２：剥離部分の面積が、５％以上１５％未満である、
３：剥離部分の面積が１５％以上３５％未満である、
４：剥離部分の面積が３５％以上６５％未満である、
５：剥離部分の面積が６５％以上である。
【０１４８】
（塗膜の防食性）
水性塗料組成物を、２液型の水性塗料組成物については第１剤と第２剤とをディスパーを用いて混合した後、磨き鋼板に刷毛を用いて塗布量２００ｇ／ｍ2で塗装し、２３℃の環境下で１６８時間乾燥させて、上記水性塗料組成物から形成された塗膜を有する試験板を得た。この試験板について、ＪＩＳ  Ｋ  ５６００−７−９のサイクルＤに準拠してサイクル腐食性試験（１２０サイクル：７２０時間）を行い、下記基準に基づき評価した。
【０１４９】
ＡＡ：錆が認められない、
Ａ  ：０．０５％未満の面積で錆が認められる、
Ｂ  ：０．０５％以上の面積で錆が認められる。
【０１５０】
（塗膜の耐水性）
水性塗料組成物を、２液型の水性塗料組成物については第１剤と第２剤とをディスパーを用いて混合した後、繊維強化セメント板に刷毛を用いて塗布量１２０ｇ／ｍ2で塗装し、２３℃の環境下で１６８時間乾燥させて、上記水性塗料組成物から形成された塗膜を有する試験板を得た。この試験板について、ＪＩＳ  Ｋ  ５６００−６−１の７．に準拠して耐水性試験（９６時間の水浸漬）を行い、下記基準に基づき評価した。
【０１５１】
Ａ：試験前後で、喫水部における色・艶に変化が認められない、
Ｂ：試験前後で、喫水部における色・艶に変化が認められる。
【０１５２】
（塗膜の上塗り塗膜に対する付着性）
水性塗料組成物を、２液型の水性塗料組成物については第１剤と第２剤とをディスパーを用いて混合した後、磨き鋼板に刷毛を用いて塗布量１４０ｇ／ｍ2で塗装し、２３℃の環境下で２４時間乾燥させて、上記水性塗料組成物から形成された塗膜を有する試験板を得た。次いで、この塗膜の上に上塗り塗料として水性シリコン系塗料（日本ペイント社製「オーデフレッシュＳｉ１００III」）を刷毛を用いて塗布量１４０ｇ／ｍ2で塗装し、２３℃の環境下で１６８時間乾燥させて、上塗り塗膜を形成した。この試験板について、ＪＩＳ  Ｋ  ５６００−５−６に準拠したクロスカット法により付着性試験を行い、下記基準に基づき、上塗り塗膜に対する付着性を評価した。
【０１５３】
０：カットのふちが完全に滑らかで、どの格子の目にもハガレがない、
１：カットの交差点における塗膜の小さなハガレがあり、剥離部分の面積が５％未満である、
２：剥離部分の面積が、５％以上１５％未満である、
３：剥離部分の面積が１５％以上３５％未満である、
４：剥離部分の面積が３５％以上６５％未満である、
５：剥離部分の面積が６５％以上である。
【０１５４】
【表３】
2016222901.tif 000004
【０１５５】
【表４】
2016222901.tif 000005
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
自然乾燥型水性塗料組成物であって、
水性樹脂（Ａ）と、
エチレン比率が５〜５０質量％であるエチレン−酢酸ビニル共重合体のエマルション（Ｂ）と、
を含み、
前記水性樹脂（Ａ）は、水性アクリル樹脂（Ａ１）、水性エポキシ樹脂（Ａ２）及び水性アミン樹脂（Ａ３）からなる群より選択される水性樹脂を含み、
前記エチレン−酢酸ビニル共重合体の含有量は、前記自然乾燥型水性塗料組成物の樹脂固形分中、５〜５０質量％である、自然乾燥型水性塗料組成物。
【請求項２】
前記水性アミン樹脂（Ａ３）は、エポキシ樹脂をアミン変性して得られる水性エポキシ系アミン樹脂である、請求項１に記載の自然乾燥型水性塗料組成物。
【請求項３】
前記エポキシ樹脂の分子量が２０００以上である、請求項２に記載の自然乾燥型水性塗料組成物。
【請求項４】
前記水性樹脂（Ａ）を含む第１剤と、硬化剤（Ｃ）を含む第２剤とからなる２液型の水性塗料組成物である、請求項１〜３のいずれか１項に記載の自然乾燥型水性塗料組成物。
【請求項５】
前記硬化剤（Ｃ）は、（メタ）アクリロイル基、エポキシ基及びアミノ基からなる群より選択される官能基を有する化合物を含む、請求項４に記載の自然乾燥型水性塗料組成物。
【請求項６】
前記硬化剤（Ｃ）が水性硬化剤である、請求項４又は５に記載の自然乾燥型水性塗料組成物。
【請求項７】
アルコキシシラン化合物（Ｄ）をさらに含む、請求項１〜６のいずれか１項に記載の自然乾燥型水性塗料組成物。